(57)【要約】【課題】鋼の火花試験により生じる火花を画像処理することにより、鋼材中のモリブデンの有無、延いてはモリブデンの含有量を簡便に検知することが可能な鋼材成分識別装置を提供する。【解決手段】鋼材成分識別装置１は、鋼材を研削して発生する火花の画像である火花画像に基づいて、火花画像に含まれる流線の画像である流線画像を生成する流線画像生成部と、流線画像に含まれる各流線内での輝度値の変化に基づいて、各流線のやり先領域を抽出するやり先領域抽出部２１５と、やり先領域抽出部２１５によるやり先領域の抽出結果に基づいて鋼材内のモリブデンの有無又は含有量を検知するモリブデン検知部２１６と、を備える。【選択図】図２
2020076607.tif 000002
【特許請求の範囲】
【請求項１】
鋼材を研削して発生する火花の画像である火花画像に基づいて、前記火花画像に含まれる流線の画像である流線画像を生成する流線画像生成部と、
前記流線画像に含まれる各流線内での輝度値の変化に基づいて、各流線のやり先領域を抽出するやり先領域抽出部と、
前記やり先領域抽出部による前記やり先領域の抽出結果に基づいて前記鋼材内のモリブデンの有無又は含有量を検知するモリブデン検知部と、
を備える鋼材成分識別装置。
【請求項２】
前記やり先領域抽出部は、各流線内での輝度値の２階微分値の符号の正負が反転する点を挟んで前記符号が負となる側の領域を、前記やり先領域とする、請求項１に記載の鋼材成分識別装置。
【請求項３】
前記やり先領域抽出部は、前記２階微分値の符号の正負が反転する点の前後で、負が連続する領域内での負の２階微分値の総和の絶対値と、正が連続する領域内での正の２階微分値の総和の絶対値とが第１閾値以上であり、前記負の２階微分値の総和の絶対値と、前記正の２階微分値の総和の絶対値との比が第２閾値以上となるような前記点を挟んで、前記符号が負となる側の領域を、前記やり先領域とする、請求項２に記載の鋼材成分識別装置。
【請求項４】
前記やり先領域抽出部は、前記２階微分値の符号が反転する点から見て、前記２階微分値の２回目のピークでの絶対値が第３閾値以内となるような前記点を挟んで、前記符号が負となる側の領域を、前記やり先領域とする、請求項３に記載の鋼材成分識別装置。
【請求項５】
前記やり先領域抽出部は、前記各流線のうちの、前記火花の発生源から相対的に遠い第１領域と、前記各流線の長さ方向かつ前記発生源に相対的に近い側に前記第１領域に対して隣接する第２領域とについて、前記第１領域と前記第２領域との境界を挟んで、前記第１領域の太さが前記第２領域の太さよりも太いとき、前記第１領域をやり先領域の候補とし、当該候補の中から前記やり先領域を抽出する、請求項１〜４のいずれか１項に記載の鋼材成分識別装置。
【請求項６】
前記やり先領域抽出部は、前記流線画像に含まれ互いに離間する第１流線と第２流線とについて、前記第１流線の端点と前記第２流線の端点とが共に所定領域内に存在し、前記第１流線の前記端点における傾きと前記第２流線の前記端点における傾きとの相違が所定範囲内にある場合に、前記第１流線と前記第２流線との間を補間し、１本の流線とする、請求項１〜４のいずれか１項に記載の鋼材成分識別装置。
【請求項７】
前記モリブデン検知部は、前記やり先領域の抽出結果を用いて前記やり先領域の密度を算出し、算出した前記やり先領域の密度に基づいて、前記鋼材内のモリブデンの有無又は含有量を検知する、請求項１〜６のいずれか１項に記載の鋼材成分識別装置。
【請求項８】
二値化された前記火花画像から、前記火花画像全体の破裂密度を算出する破裂密度算出部と、
前記破裂密度に基づいて、前記鋼材内の炭素の含有量を検知する炭素含有量検知部とを更に備え、
前記モリブデン検知部は、前記やり先領域の密度における、前記鋼材への炭素の含有による抑制分を、前記炭素の含有量を用いて補正することにより、前記モリブデンの含有量を検知する、請求項７に記載の鋼材成分識別装置。
【請求項９】
鋼材を研削して発生する火花の画像である火花画像に基づいて、前記火花画像に含まれる流線の画像である流線画像を生成する流線画像生成ステップと、
前記流線画像に含まれる各流線内での輝度値の変化に基づいて、各流線のやり先領域を抽出するやり先領域抽出ステップと、
前記やり先領域抽出ステップにおける前記やり先領域の抽出結果に基づいて前記鋼材内のモリブデンの有無又は含有量を検知するモリブデン検知ステップと、
を有する鋼材成分識別方法。
【請求項１０】
鋼材を研削して発生する火花の画像である火花画像に基づいて、前記火花画像に含まれる流線の画像である流線画像を生成する流線画像生成ステップと、
前記流線画像に含まれる各流線内での輝度値の変化に基づいて、各流線のやり先領域を抽出するやり先領域抽出ステップと、
前記やり先領域抽出ステップにおける前記やり先領域の抽出結果に基づいて前記鋼材内のモリブデンの有無又は含有量を検知するモリブデン検知ステップと、
をコンピュータに実行させるための、鋼材成分識別プログラム。
【発明の詳細な説明】
【技術分野】
【０００１】
本発明は、鋼材成分識別装置、鋼材成分識別方法、及び鋼材成分識別プログラムに関する。
【背景技術】
【０００２】
鋼の製造工程では異材を鑑別して排除するために火花試験が広く用いられている。火花試験とは鋼材を、グラインダを使用して研削し、発生する火花の特徴を観察することによって、鋼種の推定又は異材の鑑別を行なう試験のことをいい、ＪＩＳ  Ｇ  ０５６６に規定されている（例えば、非特許文献１参照）。
【０００３】
従来、火花試験は鉄鋼材の検査工程等で熟練した経験をもった検査員が目視観察にて官能検査として行われてきたが、個人差や環境の変動によって判定結果がばらついて適正検査結果を得ることが困難であった。また、官能検査の必然性として検査結果が記録できないため、検査技術はもっぱら経験もしくは伝承によるところが大きく、技術改善を評価することが困難であった。
【０００４】
この点、判定結果が個人差や環境の変動に影響される度合いを抑制する技術として、例えば特許文献１は、火花試験を装置により自動的に行う技術を開示している。具体的には特許文献１は、鋼材を研削して発生する火花の画像をグレースケールの火花画像に変換する輝度変換処理部と、火花画像の画素毎に所定の閾値で二値化を行う二値化処理部と、二値化された火花画像の所定幅の芯線に対し、複数の角度に相当する複数のテンプレートを、複数のテンプレートの短直線を延長して各々マッチングし、延長した短直線が芯線に収まるテンプレートの種類と位置を記憶する短直線マッチング処理部と、テンプレートが任意の火花画像の範囲において所定の数以上である場合に火花の破裂部とみなして破裂部を抽出し、火花の破裂数及び火花画像内のマッチングされたテンプレートの総数をカウントする破裂部抽出処理部と、火花の破裂数及びマッチングされたテンプレートの総数に基づいて鋼材を識別する鋼材識別処理部を有し、とりわけ鋼材に含まれる炭素を識別することが可能な鋼材成分識別装置を開示している。
【先行技術文献】
【特許文献】
【０００５】
【特許文献１】特開２０１６−０９９１２６号公報
【非特許文献】
【０００６】
【非特許文献１】日本工業規格、ＪＩＳ  Ｇ  ０５６６  鋼の火花試験方法、日本規格協会
【発明の概要】
【発明が解決しようとする課題】
【０００７】
しかし、鋼材には、炭素のみならず、例えばモリブデンやニッケルが含有される鋼材も存在するが、特許文献１で開示される技術は、鋼材中の炭素量の確認に有効である一方で、他の成分、例えばモリブデンの検知に有効であるか否かについては不明であった。
【０００８】
本発明は、このような従来の問題を解決するためになされたもので、鋼の火花試験により生じる火花を画像処理することにより、鋼材中のモリブデンの有無、延いてはモリブデンの含有量を簡便に検知することが可能な鋼材成分識別装置、鋼材成分識別方法、及び鋼材成分識別プログラムを提供することを目的とする。
【課題を解決するための手段】
【０００９】
（１）  本発明に係る鋼材分識別装置は、鋼材を研削して発生する火花の画像である火花画像に基づいて、前記火花画像に含まれる流線の画像である流線画像を生成する流線画像生成部と、前記流線画像に含まれる各流線内での輝度値の変化に基づいて、各流線のやり先領域を抽出するやり先領域抽出部と、前記やり先領域抽出部による前記やり先領域の抽出結果に基づいて前記鋼材内のモリブデンの有無又は含有量を検知するモリブデン検知部と、を備える鋼材成分識別装置である。
【００１０】
（２）  上記（１）に記載の鋼材成分識別装置において、前記やり先領域抽出部は、各流線内での輝度値の２階微分値の符号の正負が反転する点を挟んで前記符号が負となる側の領域を、前記やり先領域とすることが好ましい。
【００１１】
（３）  上記（２）に記載の鋼材成分識別装置において、前記やり先領域抽出部は、前記２階微分値の符号の正負が反転する点の前後で、負が連続する領域内での負の２階微分値の総和の絶対値と、正が連続する領域内での正の２階微分値の総和の絶対値とが第１閾値以上であり、前記負の２階微分値の総和の絶対値と、前記正の２階微分値の総和の絶対値との比が第２閾値以上となるような前記点を挟んで、前記符号が負となる側の領域を、前記やり先領域とすることが好ましい。
【００１２】
（４）  上記（３）に記載の鋼材成分識別装置において、前記やり先領域抽出部は、前記２階微分値の符号が反転する点から見て、前記２階微分値の２回目のピークでの絶対値が第３閾値以内となるような前記点を挟んで、前記符号が負となる側の領域を、前記やり先領域とすることが好ましい。
【００１３】
（５）  上記（１）〜（４）に記載の鋼材成分識別装置において、前記やり先領域抽出部は、前記各流線のうちの、前記火花の発生源から相対的に遠い第１領域と、前記各流線の長さ方向かつ前記発生源に相対的に近い側に前記第１領域に対して隣接する第２領域とについて、前記第１領域と前記第２領域との境界を挟んで、前記第１領域の太さが前記第２領域の太さよりも太いとき、前記第１領域をやり先領域の候補とし、当該候補の中から前記やり先領域を抽出することが好ましい。
【００１４】
（６）  上記（１）〜（４）に記載の鋼材成分識別装置において、前記やり先領域抽出部は、前記流線画像に含まれ互いに離間する第１流線と第２流線とについて、前記第１流線の端点と前記第２流線の端点とが共に所定領域内に存在し、前記第１流線の前記端点における傾きと前記第２流線の前記端点における傾きとの相違が所定範囲内にある場合に、前記第１流線と前記第２流線との間を補間し、１本の流線とすることが好ましい。
【００１５】
（７）  上記（１）〜（６）に記載の鋼材成分識別装置において、前記モリブデン検知部は、前記やり先領域の抽出結果を用いて前記やり先領域の密度を算出し、算出した前記やり先領域の密度に基づいて、前記鋼材内のモリブデンの有無又は含有量を検知することが好ましい。
【００１６】
（８）  上記（７）に記載の鋼材成分識別装置において、二値化された前記火花画像から、前記火花画像全体の破裂密度を算出する破裂密度算出部と、前記破裂密度に基づいて、前記鋼材内の炭素の含有量を検知する炭素含有量検知部とを更に備え、前記モリブデン検知部は、前記やり先領域の密度における、前記鋼材への炭素の含有による抑制分を、前記炭素の含有量を用いて補正することにより、前記モリブデンの含有量を検知することが好ましい。
【００１７】
（９）  本発明に係る鋼材成分識別方法は、鋼材を研削して発生する火花の画像である火花画像に基づいて、前記火花画像に含まれる流線の画像である流線画像を生成する流線画像生成ステップと、前記流線画像に含まれる各流線内での輝度値の変化に基づいて、各流線のやり先領域を抽出するやり先領域抽出ステップと、前記やり先領域抽出ステップにおける前記やり先領域の抽出結果に基づいて前記鋼材内のモリブデンの有無又は含有量を検知するモリブデン検知ステップと、を有する鋼材成分識別方法である。
【００１８】
（１０）  本発明に係る鋼材成分識別プログラムは、鋼材を研削して発生する火花の画像である火花画像に基づいて、前記火花画像に含まれる流線の画像である流線画像を生成する流線画像生成ステップと、前記流線画像に含まれる各流線内での輝度値の変化に基づいて、各流線のやり先領域を抽出するやり先領域抽出ステップと、前記やり先領域抽出ステップにおける前記やり先領域の抽出結果に基づいて前記鋼材内のモリブデンの有無又は含有量を検知するモリブデン検知ステップと、をコンピュータに実行させるための、鋼材成分識別プログラムである。
【発明の効果】
【００１９】
本発明によれば、鋼の火花試験により生じる火花を画像処理することにより、鋼材中のモリブデンの有無、延いてはモリブデンの含有量を簡便に検知することが可能となる。
【図面の簡単な説明】
【００２０】
【図１】本発明の実施形態に係る鋼材成分識別装置の全体構成図である。
【図２】本発明の実施形態に係る鋼材成分識別装置の第１の機能ブロックを示す図である。
【図３】本発明の実施形態に係る鋼材成分識別装置で生成されるグレースケール化された火花画像の例を示す図である。
【図４Ａ】本発明の実施形態で用いる十字二値化の方法を示す図である。
【図４Ｂ】本発明の実施形態で用いる十字二値化の方法を示す図である。
【図５】本発明の実施形態に係る鋼材成分識別装置で生成される二値化された火花画像の例を示す図である。
【図６】本発明の実施形態で用いる基準短直線の設定方法を示す図である。
【図７】本発明の実施形態で用いる芯線の線幅（太さ）の算出方法を示す図である。
【図８】本発明の実施形態で用いる芯線の輝度値の算出方法を示す図である。
【図９】本発明の実施形態で用いる基準短直線の延長方法を示す図である。
【図１０Ａ】本発明の実施形態における連続した火花画像の例を示す図である。
【図１０Ｂ】本発明の実施形態における途切れた火花画像の例を示す図である。
【図１１】本発明の実施形態におけるやり先領域の候補の設定方法を示す図である。
【図１２Ａ】本発明の実施形態におけるやり先領域の抽出方法を示す図である。
【図１２Ｂ】本発明の実施形態におけるやり先領域の抽出方法を示す図である。
【図１３】本発明の実施形態におけるやり先領域を抽出するための特性値を取得する箇所を示す図である。
【図１４】本発明の実施形態における流線画像間の補間方法を示す図である。
【図１５】本発明の実施形態における流線画像間の補間方法を示す図である。
【図１６】本発明の実施形態における流線画像間の補間方法を示す図である。
【図１７】本発明の実施形態に係る鋼材成分識別装置の第２の機能ブロックを示す図である。
【図１８Ａ】本発明の実施形態における鋼材成分識別装置の動作を示すフローチャートである。
【図１８Ｂ】本発明の実施形態における鋼材成分識別装置の動作を示すフローチャートである。
【図１９】本発明の実施例における撮像方法を示す図である。
【図２０】本発明の実施例におけるやり先領域の密度とモリブデンの含有量との関係を示すグラフである。
【図２１】本発明の実施例におけるやり先領域の密度とモリブデン及び炭素の含有量との関係を示すグラフである。
【図２２Ａ】本発明の実施形態において輝度値情報と線幅（太さ）情報の双方を用いて、やり先領域を抽出した場合と輝度値情報のみを用いてやり先領域を抽出した場合の炭素含有量とやり先領域の密度との関係を示すグラフである。
【図２２Ｂ】本発明の実施形態において輝度値情報と線幅（太さ）情報の双方を用いて、やり先領域を抽出した場合と輝度値情報のみを用いてやり先領域を抽出した場合の鋼種毎の解析時間を比較するグラフである。
【発明を実施するための形態】
【００２１】
以下、本発明の実施形態について図面を用いて詳細に説明する。
【００２２】
〔１  発明の構成〕
図１は、本発明の実施形態の鋼材成分識別装置の構成図である。本実施形態に係る鋼材成分識別装置１は、検査対象の鋼材ＢとグラインダＣとが接触して発生した火花を撮像するカメラ１０と、カメラ１０で撮像された火花画像に基づいて火花を定量化するコンピュータ２０と、を備える。コンピュータ２０は、演算処理を行うＣＰＵ２１と、データのワークエリアであるＲＡＭ２２と、ＣＰＵ２１の制御プログラムを記憶するＲＯＭ２３を備えている。
【００２３】
図２は、上記のＣＰＵ２１が、ＲＯＭ２３に格納された制御プログラムを読み出し、該制御プログラムに従って実現する機能を示す第１の機能ブロック図である。ＣＰＵ２１は、画像取込処理部２１１、輝度変換部２１２、二値化処理部２１３、短直線マッチング部２１４、やり先領域抽出部２１５、モリブデン検知部２１６を備える。
【００２４】
〔１．１  画像取込処理部〕
画像取込処理部２１１は、カメラ１０により撮像された火花画像をカラー画像としてＲＡＭ２２に取り込む。
【００２５】
定量的な鋼材分類を行うためには、同種の鋼材の火花に差異が発生しないよう、常に同条件で火花を発生させることが好ましい。本実施形態では、モータ（不図示）によって発生したトルク回転力を直線運動に変換し、グラインダＣに鋼材Ｂを押し当てる機構を採用した。モータは出力トルクを制御できるトルクモータを採用し、一定の力で、一定の位置で、かつ、一定の角度での鋼材の押し当てを可能とした。
【００２６】
撮影環境は周囲が薄暗い環境の中、明るい火花を撮影するという特殊な環境であるため、カメラ１０にはシャッタースピードや絞り等をマニュアルで設定できるカメラを使用することが好ましい。また、鋼材ＢがグラインダＣに削られることにより、鋼材ＢとグラインダＣの接触面積が増加して押し当て圧が下がり火花の発生が時間変化するという問題がある。本実施形態のカメラ１０では、火花の発生の時間変化の影響を低減するために、短時間で高速の連続撮影が可能なカメラを用いる。
【００２７】
同様に時間経過による火花の変化を避けるため、撮影時間を短くすることが好ましい（例えば１．０秒以下）。また、画像で確認できる火花の芯線長さや破裂の数は、シャッタースピードに依存し変化する。このため、解析に適するシャッタースピードの選定（例えば、１／１６０ｓ等）をすることが好ましい。
【００２８】
なお、詳細については後述の実施例で記載するが、以下の説明においては例として、ＤＩＴＥＣＴ社製のカメラＨＡＳ-Ｌ２を用いて３０ｆｐｓで撮像し、解像度が２５９２×２０４８ｐｉｘｅｌの画像を５０枚用いて解析したケースにおける数値を用いることがある。しかし、本発明はこれには限定されない。
【００２９】
〔１．２  輝度変換部〕
輝度変換部２１２は、火花画像の各画素の輝度を変換処理して画像を輝度値のみのグレースケール画像に変換し、画像をＲＡＭ２２に格納する。
【００３０】
図３は、火花画像をグレースケール化した画像の例である。図３より、火花画像は火花の線（芯線）を含むことがわかる。輝度変換部２１２は、画像取込処理部２１１によって得られたカラーの火花画像をグレースケール化する。本実施形態では、火花画像中の各画素のＲＧＢ値を所定の変換式によってグレースケール値Ｙへ変換している。例えば、変換式として、Ｙ＝Ｒ×０．２９９＋Ｇ×０．５８７＋Ｂ×０．１１４を用いることが可能であるが、これには限定されない。
【００３１】
〔１．３  二値化処理部〕
二値化処理部２１３は、火花画像の二値化処理を実行し、画像をＲＡＭ２２に格納する。
【００３２】
本実施形態では、二値化処理の対象となる画素毎に所定の閾値で二値化処理を行う。二値化を行うことにより火花の線（芯線）がより明瞭となる。本実施形態では、抽出対象が火花のような線状の場合に適している十字二値化を用いる。
【００３３】
図４Ａ及び図４Ｂは、二値化処理部２１３が実行する十字二値化法を説明する図である。十字二値化法は、十字内の中心画素以外の画素の平均輝度値から十字の中心画素の輝度値を引き、その値が設定した閾値よりも大きい場合に、十字の中心画素を黒とし（図４Ａ）、そうでなければ白とする（図４Ｂ）手法である。更に、今回は火花を黒画素とするため、十字二値化画像の白黒の出力を反転させている。図５に十字二値化して白黒反転させた画像の例を示す。
【００３４】
〔１．４  短直線マッチング部〕
短直線マッチング部２１４は、火花画像の短直線マッチング処理を行う。より詳細には、短直線マッチング部２１４は、以下の〔１．４．１  基準短直線設定処理〕〜〔１．４．４  基準短直線延長処理〕の処理を行う。
【００３５】
〔１．４．１  基準短直線設定処理〕
図６において、短直線マッチング部２１４は、二値化処理された火花の線（芯線）内で、座標を（ｘ，ｙ）とする任意の黒画素を基準短直線の開始点とする。この座標（ｘ，ｙ）の黒画素は、既に求めた基準短直線から与えられた黒画素でもよく、芯線内の画素を順番に探すことにより検知された黒画素でもよい。
【００３６】
ここで、短直線マッチング部２１４は、座標を（ｘ’，ｙ’）＝（ｘ＋ｌ×ｓｉｎθ,ｙ＋ｌ×ｃｏｓθ）（ただし、１≦ｌ≦４５、ｌは整数）とする領域を、θを３°刻みとしながら探索し、（ｘ，ｙ）から（ｘ’，ｙ’）までの間に、２７ｐｉｘ／４５ｐｉｘ（６０％）以上、黒画素が存在すれば、（ｘ，ｙ）から（ｘ’，ｙ’）までを基準短直線として設定する。
なお、短直線マッチング部２１４は、短直線が複数存在する場合には、最も多く黒画素がマッチングした短直線を基準短直線とし、黒画素の数が同数の短直線が複数存在する場合には、角度θが最も大きな直線を、基準短直線として設定する。
【００３７】
〔１．４．２  線幅算出処理〕
図７において、短直線マッチング部２１４は、開始点の座標を（ｘ０’’,ｙ０’’）＝（ｘ＋ｔ×ｓｉｎ（θ＋９０°），ｙ＋ｔ×ｓｉｎ（θ＋９０°））（ただし、−１０≦ｔ≦１０、ｔは０以外の整数、１≦ｌ≦４５、ｌは整数）としたとき、座標を（ｘ’’,ｙ’’）＝（ｘ＋ｌ×ｓｉｎθ＋ｔ×ｓｉｎ（θ＋９０°），ｙ＋ｌ×ｃｏｓθ＋ｔ×ｓｉｎ（θ＋９０°））（ただし、１≦ｌ≦４５、ｌは整数）とする領域を、θを３°刻みとしながら探索し、（ｘ０’’,ｙ０’’）から（ｘ’’,ｙ’’）までの間に、２７ｐｉｘ／４５ｐｉｘ（６０％）以上、黒画素が存在すれば、（ｘ０’’,ｙ０’’）から（ｘ’’,ｙ’’）までを基準短直線に平行な平行短直線とする。
更に、短直線マッチング部２１４は、芯線内での基準短直線の本数（＝１）と、平行短直線の本数の合計を、芯線の太さ（線幅）とする。
図７の例では、芯線の太さは９となる。
【００３８】
〔１．４．３  輝度算出処理〕
図８において、短直線マッチング部２１４は、基準短直線上の座標（ｘ’，ｙ’）において、基準短直線に直交する直線上の各画素での輝度値を求め、この輝度値の最大値を、芯線の座標（ｘ’，ｙ’）における輝度値とする。
【００３９】
〔１．４．４  基準短直線延長処理〕
図９において、短直線マッチング部２１４は、上記の〔１．４．１  基準短直線設定処理〕で求めた基準短直線の先端を新たな開始点として、〔１．４．１  基準短直線設定処理〕〜〔１．４．３  輝度算出処理〕の処理を繰り返す。
【００４０】
なお、上記の画像取込処理部２１１、輝度変換部２１２、二値化処理部２１３、短直線マッチング部２１４をまとめて「流線画像生成部」とも呼称する。また、上記のように、二値化処理された上で、基準短直線が設定されると共に、太さ（線幅）と輝度値とが算出された火花の線（芯線）を、「流線」とも呼称する。
【００４１】
〔１．５  やり先領域抽出部〕
やり先領域抽出部２１５は、流線画像に含まれる各流線内での輝度値の変化に基づいて、各流線のやり先領域を抽出する。より詳細には、やり先領域抽出部２１５は、以下の〔１．５．１  やり先候補設定処理〕〜〔１．５．３  補間処理〕の処理を実行する。
【００４２】
〔１．５．１  やり先候補設定処理〕
図１０Ａ及び図１０Ｂは、流線画像の種別を示す。流線画像は、図１０Ａに示すように、火花が連続する第１種の流線画像と、図１０Ｂに示すように、火花が途切れている第２種の流線画像とに分類される。
【００４３】
やり先領域抽出部２１５は、最初に、第１種の流線画像の中から、やり先候補を設定する。
【００４４】
図１１は、やり先候補の設定方法の例を示す図である。上記の〔１．４．４  基準短直線延長処理〕で説明したように、各流線画像内において、ある基準短直線の先端を新たな開始点として、新たな基準短直線が設定されることにより、複数の基準短直線が長さ方向に隣り合うが、やり先領域抽出部２１５は、各々に属する基準短直線が隣り合う、第１範囲の芯線と第２範囲の芯線とで太さを逐次比較し、火花の発生源から相対的に遠い範囲の芯線の太さの方が、相対的に近い範囲の芯線の太さよりも太い場合に、太い方の範囲の芯線から火花の先端に達する領域を、やり先領域の候補とする。
【００４５】
すなわち、基準短直線の番号ｉが火花の先端から根元に向けて１ずつ増加するとした際、番号ｉの基準短直線とこれに平行な平行短直線を含む領域での芯線の太さをｔ［ｉ］とすると、ｔ［ｉ］＞ｔ［ｉ＋１］となる場合に、やり先領域抽出部２１５は、番号ｉの基準短直線を含んで火花の先端側の領域を、やり先領域の候補とする。図１１に示す例においては、ｔ［１］＝４，ｔ［２］＝２となっているため、番号１の基準短直線を含んで火花の先端側の領域を、やり先領域の候補とする。
【００４６】
〔１．５．２  やり先領域抽出処理〕
次に、やり先領域抽出部２１５は、やり先領域の候補となる各流線内での輝度値の変化に基づいて、各流線のやり先領域を抽出する。
【００４７】
図１２Ａは、やり先領域を含む流線画像の、火花の先端側から根元側に向かった場合の輝度値の変化を示すグラフである。図１２Ｂは、図１２Ａに示す輝度値の２階微分を示すグラフである。
【００４８】
図１２Ａに示すように、火花の先端からやり先領域の根元に向かって輝度値は上昇していき、やり先領域が終わると同時に、輝度値は垂直下方へシフトする。その後、火花自体の根元に向かって輝度値は再度上昇する。
【００４９】
この輝度値の２階微分値を算出すると、図１２Ｂに示すように、火花の先端からやり先領域の末端に向かうに伴い、２階微分値はしばらく０近傍の値を示した後、急激に下降し、下方のピークを示す。その後、やり先領域が終わると共に、２階微分値は、急激に上昇して正負が反転し、上方のピークを示した後、再度急激に下降して、再び０近傍の値を示すようになる。
【００５０】
やり先領域抽出部２１５は、図１２Ｂに示す、輝度値の２階微分値の特徴的な形状を検知することにより、やり先領域を抽出する。
【００５１】
図１３は、輝度値の２階微分値のグラフの詳細である。また、図１３は、やり先領域抽出部２１５が、やり先領域を抽出するために用いる、グラフの特性値の取得箇所を示す。なお、図１３のグラフにおいて、ｘ軸は流線画像の長さ方向のｐｉｘｅｌ値を示し、ｙ軸は輝度値の２階微分値を示す。
【００５２】
まず、やり先領域抽出部２１５は、図１３に（ａ）で示す箇所のように、輝度値の２階微分値の正負が反転する箇所を、やり先領域を抽出するための最初のターゲットとする。
【００５３】
輝度値の２階微分値の変化を示す曲線とｘ軸との間で形成される領域であって、（ａ）で示す箇所を挟む２つの領域（ｂ）の面積がそれぞれ２．７以上となり、これら２つの領域（ｂ）のうち、一方の領域と他方の領域との面積比が０．７以上となり、更に、（ａ）で示す箇所から見て、（ａ）よりもｘ軸の＋側と−側の双方における２階微分値の２度目のピーク、すなわち、２階微分値の変化の傾きが０となった箇所（ｃ）での２階微分値の絶対値が０．２５以内となるとき、やり先領域抽出部２１５は、（ａ）で示す箇所をやり先領域の端部とし、輝度値の２階微分値が負となる側の領域を、やり先領域とする。なお、これらの数値は一例であって、これらには限定されない。
【００５４】
〔１．５．３  補間処理〕
次に、やり先領域抽出部２１５は、第２種の流線画像に対して、補間処理を実行する。
より具体的には、やり先領域抽出部２１５は、第２種の流線画像において、火花の先端側の流線画像に含まれる基準短直線の、火花が途切れている箇所における端点を頂点とする扇形の領域内を検索し、この領域内に他の基準短直線の端点が存在し、両者の基準短直線がなす角度が所定範囲にある場合に、両者の基準短直線をやり先候補とする。
【００５５】
図１４は、この検索領域としての扇形の例を示す。図１４に示される例においては、基準短直線の端点から１５０ｐｉｘの範囲内にあり、かつ、基準短直線となす角度が−９°の直線と６°の直線の２直線を辺とする扇形を検索領域とする。なお、これらの数値はあくまで一例であって、これらには限定されない。
【００５６】
図１５は、この扇型の領域内に端点が存在する他の基準短直線を示す。やり先領域抽出部２１５は、これらの基準短直線の中から、元の基準短直線となす角度が−９°〜６°となる基準短直線をやり先候補とする。
なお、元の基準短直線となす角度が−９°〜６°となる基準短直線が複数存在する場合には、全ての基準短直線と元の基準短直線をそれぞれ補間し、やり先候補とする。
【００５７】
更に、やり先領域抽出部２１５は、両者の基準短直線の端点の間を補間線で補間する。図１６は、この補間線の例を示す。また、図１６中の（Ａ）で示すように、やり先領域抽出部２１５は、補間線上の１画素と、この画素から補間線に直交する両サイドの２画素中の最大輝度値を、補間線における当該１画素の輝度値とすることにより、補間線上の全ての輝度値を算出する。
【００５８】
更に、やり先領域抽出部２１５は、補間線で補間されたやり先候補について、上記〔１．５．２  やり先領域抽出処理〕と同一の方法を用いることにより、やり先領域を抽出する。
【００５９】
〔１．６  モリブデン検知部〕
モリブデン検知部２１６は、やり先領域抽出部２１５によるやり先領域の抽出結果に基づいて、鋼材内のモリブデンの有無又は含有量を検知する。
【００６０】
より詳細には、後述の〔３  実施例〕で示すように、火花画像内に存在するやり先領域の密度が高いほど、火花の発生源となる鋼材内のモリブデンの含有量は多い。なお、ここで「やり先領域の密度」とは、やり先領域の数を、短直線マッチング部２１４によりマッチングされた短直線の数で除した値である。この知見を用いることにより、モリブデン検知部２１６は、やり先領域抽出部２１５によって火花画像から抽出されたやり先領域の総数に基づいて、鋼材内のモリブデンの含有量を検知する。
【００６１】
図１７は、ＣＰＵ２１が、画像取込処理部２１１、輝度変換部２１２、二値化処理部２１３、短直線マッチング部２１４、やり先領域抽出部２１５、モリブデン検知部２１６に加え、破裂密度算出部２１７及び炭素含有量検知部２１８を備える場合の機能ブロック図である。
【００６２】
後述の〔３  実施例〕で示すように、鋼材内の炭素の含有量が多いほど、火花画像内に存在するやり先領域の密度が抑制される。そこで、本実施形態に係る鋼材成分識別装置１は、オプションとして、例えば、本発明の出願人がかつて出願した発明を開示する、特許文献１に記載の技術を用いることにより、鋼材内の炭素の含有量を検知し、モリブデン検知部２１６は、この炭素の含有量を用いて、鋼材への炭素の含有によるやり先領域の密度の抑制分を補正した上で、モリブデンの含有量を検知してもよい。
【００６３】
このため、ＣＰＵ２１は例として、破裂密度算出部２１７と炭素含有量検知部２１８を備える。
【００６４】
〔１．７  破裂密度算出部〕
破裂密度算出部２１７は、二値化処理部２１３によって二値化された火花画像に対し、複数の角度に相当する短直線を表す複数のテンプレートを各々マッチングし、火花画像全体の火花の破裂の総数（破裂数）、及び、火花画像全体のマッチングされたテンプレートの総数（短直線数）をカウントし、破裂数を短直線数で除した破裂密度を算出する。
【００６５】
より詳細には、破裂密度算出部２１７は、上記の「複数のテンプレート」として、特許文献１に開示されるように、例えば、２８方向の角度（６．５度毎）に相当する短直線を表すテンプレートを用いることが可能である。
【００６６】
また、破裂密度算出部２１７は、上記の「マッチング」の際に、線の角度のみのマッチングを行い、線の長さのマッチングは行なわない。マッチングする短直線が複数ある場合には、各テンプレートの短直線を延長し、より合致するものを選択する。
【００６７】
更に、破裂密度算出部２１７は、マッチングされたテンプレートの総数から火花画像全体に存在する短直線の総数をカウントし、火花画像全体の火花の破裂の総数を短直線の総数で除した値である、「破裂密度」を算出する。
【００６８】
〔１．８  炭素含有量検知部〕
炭素含有量検知部２１８は、破裂密度算出部２１７によって算出された破裂密度に基づいて、鋼材内の炭素の含有量を検知する。これは、特許文献１に開示されるように、鋼材中の炭素の含有量が高いほど、破裂密度も高いという知見に基づくものである。
【００６９】
本実施形態に係る鋼材成分識別装置１は、上記の構成を有することにより、鋼材中のモリブデンの有無、延いてはモリブデンの含有量を簡便に検知することが可能となる。
【００７０】
〔２  発明の動作〕
図１８Ａ及び図１８Ｂは、本実施形態に係る鋼材成分識別装置１の動作を示すフローチャートである。なお、このフローチャートは、ＣＰＵ２１に、破裂密度算出部２１７及び炭素含有量検知部２１８が備わる場合のフローチャートである。
【００７１】
ステップＳ１において、画像取込処理部２１１は、カメラ１０により撮像された火花画像をカラー画像としてＲＡＭ２２に取り込む。
【００７２】
ステップＳ２において、輝度変換部２１２は、火花画像の各画素の輝度を変換処理して画像を輝度値のみのグレースケール画像に変換し、画像をＲＡＭ２２に格納する。
【００７３】
ステップＳ３において、二値化処理部２１３は、火花画像の二値化処理を実行し、画像をＲＡＭ２２に格納する。
【００７４】
ステップＳ４において、短直線マッチング部２１４は、基準短直線を設定する。
【００７５】
ステップＳ５において、短直線マッチング部２１４は、各流線の太さ（線幅）を算出する。
【００７６】
ステップＳ６において、短直線マッチング部２１４は、各流線の輝度値を算出する。
【００７７】
ステップＳ７において、短直線マッチング部２１４が基準短直線延長処理を実行する場合（Ｓ７：ＹＥＳ）には、処理はステップＳ４に移行する。短直線マッチング部２１４が基準短直線延長処理を実行しない場合（Ｓ７：ＮＯ）には、処理はステップＳ８に移行する。
【００７８】
ステップＳ８において、やり先領域抽出部２１５は、火花が連続する第１種の流線画像に対してやり先候補設定処理を実行する。
【００７９】
ステップＳ９において、やり先領域抽出部２１５は、第１種の流線画像中のやり先領域の候補からやり先領域を抽出する。
【００８０】
ステップＳ１０において、やり先領域抽出部２１５は、火花が途切れている第２種の流線画像に対して補間処理を実行することにより、やり先領域の候補を設定する。
【００８１】
ステップＳ１１において、やり先領域抽出部２１５は、第２種の流線画像中のやり先領域の候補からやり先領域を抽出する。
【００８２】
ステップＳ１２において、破裂密度算出部２１７は、二値化処理部２１３によって二値化された火花画像の破裂密度を算出する。
【００８３】
ステップＳ１３において、炭素含有量検知部２１８は、破裂密度に基づいて、鋼材内の炭素の含有量を検知する。
【００８４】
ステップＳ１４において、モリブデン検知部２１６は、やり先領域抽出部２１５によるやり先領域の抽出結果、及び炭素含有量検知部２１８によって検知された炭素の含有量に基づいて、鋼材内のモリブデンの含有量を検知する。
【００８５】
なお、ステップＳ５、及びステップＳ８を省略することにより、各流線の線幅（太さ）を用いずに、鋼材内のモリブデンの有無や含有量を検知することも可能である。
また、ステップＳ２の後に、ステップＳ３及びステップＳ４を経由せず、ステップＳ６を実行してもよい。
【００８６】
鋼材成分識別装置１による鋼材成分識別方法は、ソフトウェアにより実現されることが可能である。ソフトウェアによって実現される場合には、このソフトウェアを構成するプログラムが、コンピュータ（鋼材成分識別装置１）にインストールされる。また、これらのプログラムは、リムーバブルメディアに記録されてユーザに配布されてもよいし、ネットワークを介してユーザのコンピュータにダウンロードされることにより配布されてもよい。更に、これらのプログラムは、ダウンロードされることなくネットワークを介したＷｅｂサービスとしてユーザのコンピュータ（鋼材成分識別装置１）に提供されてもよい。
【００８７】
〔３  実施例〕
〔３．１  撮影環境〕
図１９は、実施例における撮影環境を示す図である。カメラ１０としては、ＤＩＴＥＣＴ社製のＨＡＳ−Ｌ２を用い、鋼材ＢとグラインダＣとの接触点から６００ｍｍの距離に設置した。
【００８８】
また、カメラ１０によって、鋼材Ｂの軸線から側方に１１０ｍｍ〜４８０（＝１１０＋３７０）ｍｍの範囲における火花の画像を、３０ｆｐｓで撮像する。撮像した火花画像の解析度は、上下方向が２０４８ｐｉｘｅｌで左右方向が２５９２ｐｉｘｅｌである。解析時には、この火花画像を５０枚用いると共に、各火花画像の上側及び下側各１／４と、右側１／４をカットしたため、結果として、解析自体に用いた火花画像の解析度は、１９４４ｐｉｘｅｌ×１０２４ｐｉｘｅｌとなる。
【００８９】
〔３．２  取得データ〕
〔３．２．１  やり先領域の密度とモリブデンの含有量との関係〕
図２０は、やり先領域の密度と、鋼材Ｂ内のモリブデンの含有量との関係を示す。図２０に示すように、やり先領域の密度が高いほど、モリブデンの含有量は高い。
【００９０】
〔３．２．２  やり先領域の密度とモリブデン及び炭素の含有量との関係〕
図２１は、やり先領域の密度と、鋼材Ｂ内のモリブデン及び炭素の含有量との関係を示す。なお、図２１では、やり先領域の密度が高いほど円の半径が大きい。図２１に示すように、モリブデンの含有量が高いほど、やり先領域の密度が増加する一方で、炭素の含有量が高いほど、やり先領域の密度は減少する。
【００９１】
〔３．２．３  輝度値のみを用いた場合のやり先領域の抽出〕
図２２Ａ及び図２２Ｂは、フローチャートの説明の中で述べたように、やり先領域を抽出する際に、線幅情報を用いず、輝度値情報のみを用いてやり先領域を抽出した場合の検証結果である。
【００９２】
図２２Ａは、ＳＣＭ鋼（Ｍｏ：０．１５％）と炭素鋼を鋼材Ｂとした場合の、線幅情報と輝度値情報との双方を用いた場合と、輝度値情報のみを用いた場合とでの、モリブデン量検知の精度を比較するために、炭素含有量とやり先領域の密度との関係を示したグラフである。なお、図２２Ａのグラフ内で、輝度値情報のみを用いた場合は、「Ｆ１」という符号を用いて示し、線幅情報と輝度値情報との双方を用いた場合は、「Ｆ２」という符号を用いて示す。
図２２Ａに示すように、輝度値情報のみを用いた場合は、双方の情報を用いた場合に比較して、精度が減少する。輝度値情報のみを用いている場合は、線幅情報と輝度値情報との双方を用いる場合に比較して、用いる情報量が少ないためである。
【００９３】
図２２Ｂは、ＳＣＭ鋼（Ｍｏ：０．１５％）と炭素鋼を鋼材Ｂとした場合の、線幅情報と輝度値情報との双方を用いた場合と、輝度値情報のみを用いた場合とでの解析時間を比較したグラフである。なお、図２２Ａと同様、図２２Ｂのグラフ内で、輝度値情報のみを用いた場合は、「Ｆ１」という符号を用いて示し、線幅情報と輝度値情報との双方を用いた場合は、「Ｆ２」という符号を用いて示す。
双方の情報を用いた場合の解析時間は１６．９秒である一方で、輝度値情報のみを用いた場合の解析時間は１５．９秒となり、処理速度が速いことが示された。
【００９４】
すなわち、輝度値情報のみを用いてやり先領域を抽出し、やり先領域の密度を算出した場合は、線幅（太さ）情報と輝度値情報の双方を用いて、やり先領域を抽出し、やり先領域の密度を算出した場合に比較して、モリブデン量検知の精度は落ちるものの、処理速度は高まることが分かった。
【００９５】
〔４  効果〕
本発明の実施形態に係る鋼材成分識別装置１は、火花画像に含まれる流線画像を生成する流線画像生成部と、流線画像に含まれる各流線内での輝度値の変化に基づいて、各流線のやり先領域を抽出するやり先領域抽出部２１５と、やり先領域の抽出結果に基づいて前記鋼材内のモリブデンの有無又は含有量を検知するモリブデン検知部２１６と、を備える。
これにより、鋼材成分識別装置１は、鋼材中のモリブデンの有無、延いてはモリブデンの含有量を簡便に検知することが可能となる。
【００９６】
また、やり先領域抽出部２１５は、各流線内での輝度値の２階微分値の符号の正負が反転する点を挟んで前記符号が負となる側の領域を、やり先領域とする。
また、やり先領域抽出部２１５は、上記の正負が反転する点の前後で、負が連続する領域内での負の２階微分値の総和の絶対値と、正が連続する領域内での正の２階微分値の総和の絶対値とが第１閾値以上であり、負の２階微分値の総和の絶対値と、正の２階微分値の総和の絶対値との比が第２閾値以上となるような前記点を挟んで、前記符号が負となる側の領域を、やり先領域とする。
また、やり先領域抽出部２１５は、２階微分値の符号が反転する点から見て、２階微分値の２回目のピークでの絶対値が第３閾値以内となるような当該点を挟んで、符号が負となる側の領域を、やり先領域とする。
これにより、鋼材成分識別装置１は、鋼材中のモリブデンの有無、延いてはモリブデンの含有量を検知するためのやり先領域の抽出を正確に実行することが可能となる。
【００９７】
また、やり先領域抽出部２１５は、各流線のうちの、火花の発生源から相対的に遠い第１領域と、各流線の長さ方向かつ火花の発生源に相対的に近い側に、第１領域に対して隣接する第２領域とについて、第１領域と第２領域との境界を挟んで、第１領域の太さが第２領域の太さよりも太いとき、第１領域をやり先領域の候補とし、当該候補の中からやり先領域を抽出する。
これにより、鋼材成分識別装置１は、鋼材内のモリブデンの有無や含有量を検知する精度を高めることが可能となる。
【００９８】
また、やり先領域抽出部２１５は、流線画像に含まれ互いに離間する第１流線と第２流線とについて、第１流線の端点と第２流線の端点とが共に所定領域内に存在し、第１流線の端点における傾きと第２流線の端点における傾きとの相違が所定範囲内にある場合に、第１流線と第２流線との間を補間し、１本の流線とする。
これにより、より正確にやり先領域の数をカウントすることが可能となる。
【００９９】
また、モリブデン検知部２１６は、やり先領域の抽出結果を用いてやり先領域の密度を算出し、算出したやり先領域の密度に基づいて、鋼材内のモリブデンの有無又は含有量を検知する。
これにより、鋼材成分識別装置１は、鋼材内のモリブデンの有無や含有量を検知する精度を高めることが可能となる。
【０１００】
また、鋼材成分識別装置１は、破裂密度を算出する破裂密度算出部２１７と、破裂密度に基づいて、鋼材内の炭素の含有量を検知する炭素含有量検知部２１８とを更に備え、モリブデン検知部２１６は、前記やり先領域の密度における、鋼材への炭素の含有による抑制分を、炭素の含有量を用いて補正することにより、モリブデンの含有量を検知する。
これにより、鋼材成分識別装置１は、より正確に鋼材へのモリブデンの含有量を検知することが可能となる。
【０１０１】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【０１０２】
〔５  変形例〕
上記の実施形態では、コンピュータ２０が、ＣＰＵ２１と、ＲＡＭ２２と、ＣＰＵ２１の制御プログラムを記憶するＲＯＭ２３とを備え、ＣＰＵ２１がＲＯＭ２３に格納された制御プログラムを読み出し、該制御プログラムに従って、図２の機能ブロック図に示す機能を実現するとしたが、これには限定されない。例えば、ＣＰＵ２１の代わりに集積回路（ＩＣチップ）等に形成された論理回路（ハードウェア）によって、図２の機能ブロック図に示す機能を実現してもよい。
【符号の説明】
【０１０３】
１  鋼材成分識別装置
１０  カメラ
２０  コンピュータ
２１  ＣＰＵ
２２  ＲＡＭ
２３  ＲＯＭ
２１１  画像取込処理部
２１２  輝度変換部
２１３  二値化処理部
２１４  短直線マッチング部
２１５  やり先領域抽出部
２１６  モリブデン検知部
２１７  破裂密度算出部
２１８  炭素含有量検知部
Ｂ  鋼材
Ｃ  グラインダ
【図１】
2020076607.tif 000003
【図２】
2020076607.tif 000004
【図３】
2020076607.tif 000005
【図４Ａ】
2020076607.tif 000006
【図４Ｂ】
2020076607.tif 000007
【図５】
2020076607.tif 000008
【図６】
2020076607.tif 000009
【図７】
2020076607.tif 000010
【図８】
2020076607.tif 000011
【図９】
2020076607.tif 000012
【図１０Ａ】
2020076607.tif 000013
【図１０Ｂ】
2020076607.tif 000014
【図１１】
2020076607.tif 000015
【図１２Ａ】
2020076607.tif 000016
【図１２Ｂ】
2020076607.tif 000017
【図１３】
2020076607.tif 000018
【図１４】
2020076607.tif 000019
【図１５】
2020076607.tif 000020
【図１６】
2020076607.tif 000021
【図１７】
2020076607.tif 000022
【図１８Ａ】
2020076607.tif 000023
【図１８Ｂ】
2020076607.tif 000024
【図１９】
2020076607.tif 000025
【図２０】
2020076607.tif 000026
【図２１】
2020076607.tif 000027
【図２２Ａ】
2020076607.tif 000028
【図２２Ｂ】
2020076607.tif 000029